【手続補正書】
【提出日】平成16年10月25日(2004.10.25)
【手続補正１】
【補正対象書類名】明細書
【補正対象項目名】特許請求の範囲
【補正方法】変更
【補正の内容】
【特許請求の範囲】
【請求項１】
親水性材料を含んで成るコーティングを備える媒体上に印刷される印刷流体組成物であって、該印刷流体組成物で印刷された画像上に適用される透明な熱転写オーバーコートの接着を助長するに十分な量のアクリル系コポリマーを含む、印刷流体組成物。
【請求項２】
前記アクリル系コポリマーが、少なくとも１つの親水性モノマーと少なくとも１つの疎水性モノマーから誘導され、以下の式
｛（Ａ）ｍ（Ｂ）ｎ（Ｃ）ｐ（Ｅ）ｒ｝ｙ
〔式中、Ａ、Ｂ、Ｃ及びＥは、
Ａ＝-150℃〜+25℃の間の範囲のガラス転移温度（Ｔｇ）を有する部分から選択される、固体状態へ単独重合される際に改善された耐久性フィルム形成特性に寄与する少なくとも１つの疎水性成分；
Ｂ＝固体状態へ単独重合される時、+25℃を超えるＴｇを有するポリマーの疎水性成分のＴｇを調整するのに使用される少なくとも１つの疎水性の溶媒バリアー部分；
Ｃ＝水溶性モノマーを含む少なくとも１つの親水性成分；
Ｅ＝少なくとも１つの高極性官能基を有する少なくとも１つの部分；
であるモノマーであり、ｍ、ｎ、ｐ及びｒは、
ｍ＝０〜90重量％；
ｎ＝０〜90重量％；
ｐ＝０〜90重量％；
ｒ＝０〜90重量％；
ｍ＋ｎ＋ｐ＋ｒ＝100重量％；
であり、及び
ｙ＝１〜100,000である〕を有する、請求項１に記載の印刷流体組成物。
【請求項３】
前記Ａモノマーが、
【化２６】
2002194252.tif 000001
〔式中、Ｒ１及びＲ２は、個々独立して、水素、ハロゲン、アルキル、アリール、置換アルキル、又は置換アリールであり；
Ｒ３は、水素、ハロゲン、飽和又は不飽和アルキル、アルコキシ、アリール、置換アルキル、置換アルコキシ、又は置換アリールであり；
Ｒ４は、直接結合、Ｏ、ＣＯ、ＮＨ、ハロゲン、飽和又は不飽和アルキル、アリール、置換アルキル、置換アリール、又はＣＮであり；
但し、Ｒ４がアルキル、アリール、置換アルキル、又は置換アリールである場合はＲ５は存在せず、Ｒ４がアルキル、アリール、置換アルキル、又は置換アリール以外の場合はＲ５は、直接結合、水素、ＮＨ、Ｏ、アルキル、アルキレン、アリール、置換アルキル、置換アルキレン、又は置換アリールであり；且つ
但し、Ｒ４がアルキル、アリール、置換アルキル、あるいは置換アリールであるか又はＲ５が、水素、アルキル、アリール、置換アルキル、又は置換アリールである場合はＲ６は存在せず、いずれでもない場合は、Ｒ６はＮＨ２、飽和又は不飽和アルキル、アルコキシ、アリール、アロキシ、置換アルキル、又は置換アリールであり、且つ前記アルキル、アルコキシ、アルキレン及びアリール鎖の各々の炭素数は１より大きく４０より低い〕である、請求項２に記載の印刷流体組成物。
【請求項４】
前記Ａモノマーが、
【化２７】
2002194252.tif 000002
〔式中、
Ｒ’３＝Ｈ、ハロゲン、アルキル、アリール、置換アルキル、又は置換アリール；
Ｒ’５＝直接結合、Ｏ又はＮＨ；及び
Ｒ’６＝アルキル、置換アルキル、アルキルアリール、置換アルキルアリール及びアラルキルであり、この場合アルキル、アルキルアリール又はアラルキルの鎖長は炭素数２〜１８で与えられ；及びアルキル又はアリールシロキサン
である〕である、請求項３に記載の印刷流体組成物。
【請求項５】
前記Ａモノマーが、アクリル酸エチル；メタクリル酸エチル；アクリル酸ベンジル；メタクリル酸ベンジル；アクリル酸プロピル；メタクリル酸プロピル；アクリル酸イソプロピル；メタクリル酸イソプロピル；アクリル酸ブチル；メタクリル酸ブチル；アクリル酸ヘキシル；メタクリル酸ヘキシル；メタクリル酸オクタデシル；アクリル酸オクタデシル；メタクリル酸ラウリル；アクリル酸ラウリル；アクリル酸ヒドロキシエチル；メタクリル酸ヒドロキシエチル；アクリル酸ヒドロキシヘキシル；メタクリル酸ヒドロキシヘキシル；アクリル酸ヒドロキシオクタデシル；メタクリル酸ヒドロキシオクタデシル；メタクリル酸ヒドロキシラウリル；アクリル酸ヒドロキシラウリル；アクリル酸フェネチル；メタクリル酸フェネチル；アクリル酸−６−フェニルヘキシル；メタクリル酸−６−フェニルヘキシル；アクリル酸フェニルラウリル；メタクリル酸フェニルラウリル；メタクリル酸−３−ニトロフェニル−６−ヘキシル；アクリル酸−３−ニトロフェニル−１８−オクタデシル；エチレングリコ−ルジシクロペンチルエーテルアクリレート；ビニルエチルケトン；ビニルプロピルケトン；ビニルヘキシルケトン；ビニルオクチルケトン；ビニルブチルケトン；アクリル酸シクロヘキシル；３−メタクリルオキシプロピルジメチルメトキシシラン；３−メタクリルオキシプロピルメチルジメトキシシラン；３−メタクリルオキシプロピルペンタメチルジシロキサン；３−メタクリルオキシプロピルトリス（トリメチルシロキシ）シラン；３−アクリルオキシプロピルジメチルメトキシシラン；アクリルオキシプロピルメチルジメトキシシラン；トリフルオロメチルスチレン；アクリル酸トリフルオロメチル；メタクリル酸トリフルオロメチル；アクリル酸テトラフルオロプロピル；メタクリル酸テトラフルオロプロピル；メタクリル酸ヘプタフルオロブチル；アクリル酸イソブチル；メタクリル酸イソブチル；アクリル酸−２−エチルヘキシル；メタクリル酸−２−エチルヘキシル；アクリル酸イソオクチル；及びメタクリル酸イソオクチルから成る群から選択される、請求項４に記載の印刷流体組成物。
【請求項６】
前記Ａモノマーが、
【化２８】
2002194252.tif 000003
〔式中、
Ｒ’３＝Ｈ、ハロゲン、アルキル、アリール、置換アルキル、又は置換アリール；及び
Ｒ７＝Ｒ８＝アルキル、置換アルキル、アルキルアリール、置換アルキルアリール及びアラルキルのうち同じもの又は異なる組合せであり、この場合、アルキル、アルキルアリール又はアラルキルの鎖長は、各々、炭素数２〜１８で与えられ；及びアルキル又はアリールシロキサンである〕である、請求項５に記載の印刷流体組成物。
【請求項７】
前記Ａモノマーが、Ｎ，Ｎ−ジヘキシルアクリルアミド；及びＮ，Ｎ−ジオクチルアクリルアミドから成る群から選択される、請求項６に記載の印刷流体組成物。
【請求項８】
前記Ａモノマーが、
【化２９】
2002194252.tif 000004
〔式中、
Ｒ’３＝Ｈ、ハロゲン、アルキル、アリール、置換アルキル、又は置換アリール；
Ｒ’５＝直接結合、Ｏ又はＮＨ；
Ｒ’６＝アルキレン、アリーレン、置換アルキレン、又は置換アリーレン；及び
Ｒ９及びＲ１０はＨ、アルキル、置換アルキル、アルキルアリールあるいは置換アルキルアリールから個々独立して選択され、この場合、アルキル及びアルキルアリールの鎖長は、各々、炭素数２〜４０で与えられ、又はＲ９及びＲ１０は一緒になって５又は６員環を形成している〕である、請求項５に記載の印刷流体組成物。
【請求項９】
前記Ａモノマーが、アクリル酸アミノエチル；アクリル酸アミノプロピル；メタクリル酸アミノプロピル；アクリル酸アミノイソプロピル；メタクリル酸アミノイソプロピル；アクリル酸アミノブチル；メタクリル酸アミノブチル；アクリル酸アミノヘキシル；メタクリル酸アミノヘキシル；メタクリル酸アミノオクタデシル；アクリル酸アミノオクタデシル；メタクリル酸アミノラウリル；アクリル酸アミノラウリル；アクリル酸−Ｎ，Ｎ−ジメチルアミノエチル；メタクリル酸−Ｎ，Ｎ−ジメチルアミノエチル；アクリル酸−Ｎ，Ｎ−ジエチルアミノエチル；メタクリル酸−Ｎ，Ｎ−ジエチルアミノエチル；及びピペリジノ−Ｎ−エチルアクリレートから成る群から選択される、請求項８に記載の印刷流体組成物。
【請求項１０】
前記Ａモノマーが、
【化３０】
2002194252.tif 000005
〔式中、
Ｒ’３＝Ｈ、ハロゲン、アルキル、アリール、置換アルキル、又は置換アリール；
Ｒ’５＝直接結合、ＣＯ、アルキレン、アリーレン、置換アルキレン、又は置換アリーレン；及び
Ｒ’６＝アルキル、アリール、置換アルキル、又は置換アリール
である〕である、請求項５に記載の印刷流体組成物。
【請求項１１】
前記Ａモノマーが、プロピオン酸ビニル；酢酸ビニル；酪酸ビニル；ビニルブチルエ−テル；ビニルプロピルエーテル；ネオデカン酸ビニル；ネオノナン酸ビニル及びビニルピバレートである、請求項１０に記載の印刷流体組成物。
【請求項１２】
前記Ｂモノマーが、
【化３１】
2002194252.tif 000006
〔式中、
Ｒ１及びＲ２は、水素又はハロゲンから個々独立して選択され；
Ｒ３は、水素、ハロゲン、飽和又は不飽和アルキル、アルコキシ、アリール、置換アルキル、置換アルコキシ、又は置換アリールであり；
Ｒ''４は、直接結合、Ｏ、ＣＯ、ＮＨ、ハロゲン、飽和又は不飽和アルキル、アリールあるいは置換アルキル、アリール、又はＣＮであり；
但し、Ｒ''４がＣＮ、アルキル、アリール、置換アルキル、又は置換アリールである場合はＲ''５は存在せず；Ｒ''４がＣＮ、アルキル、アリール、置換アルキル、又は置換アリール以外の場合は、Ｒ''５は直接結合、水素、ＮＨ、Ｏ、アルキル、アルキレン、アリール、置換アルキル、置換アルキレン、又は置換アリールであり；且つ
Ｒ''４がアルキル、アリール、置換アルキル、又は置換アリールであるか、又はＲ''５が水素、アルキル、アリール、置換アルキル、又は置換アリールである場合はＲ''６は存在せず；その何れでもない場合は、Ｒ''６は、ＮＨ２、飽和もしくは不飽和アルキル、アルコキシ、アリール、アロキシ、置換アルキル、又は置換アリールであり、且つ前記アルキル、アルコキシ、アルキレン、アリール、アロキシ鎖の炭素数は、各々、１〜２０であり；
Ｒ１とＲ２及びＲ２とＲ３は各々環を形成し、且つＲ''４とＲ''５は、窒素又は酸素を介して環を形成し得る〕である、請求項２に記載の印刷流体組成物。
【請求項１３】
前記Ｂモノマーが、
【化３２】
2002194252.tif 000007
〔式中、
Ｒ'''５＝水素、アルキル、アルコキシ、アリール又はハロゲン；及び
Ｒ'''６＝Ｈ、アリール、（炭素数１の）アルキル、アミノ、エステル、エポキシ成分含有基、及びフルオロアルキル誘導体
である〕である、請求項１２に記載の印刷流体組成物。
【請求項１４】
前記Ｂモノマーが、エチレン；スチレン；ビニルカルバゾ−ル；ビニルナフタレン；ビニルアントラセン；ビニルピレン；メタクリル酸メチル；アクリル酸メチル；α−メチルスチレン；ジメチルスチレン；メチルスチレン；ビニルビフェニル；アクリル酸グリシジル；メタクリル酸グリシジル；グリシジルプロピレン；２−メチル−２−ビニルオキシラン；ビニルピリジン；メタクリル酸アミノエチル；及びアクリル酸アミノエチルフェニルから成る群から選択される、請求項１３に記載の印刷流体組成物。
【請求項１５】
前記Ｂモノマーが、
【化３３】
2002194252.tif 000008
〔式中、
Ｒ１４とＲ１５はＨ、ハロゲン、アルキル、アリール、置換アルキル及びアリールから個々独立して選択されるか、又はＲ１４とＲ１５は閉環しており；及び
Ｒ１６は、Ｈ、ハロゲン、アルキル、アリール、置換アルキル、置換アリール、又は不飽和アルキルである〕である、請求項１２に記載の印刷流体組成物。
【請求項１６】
前記Ｂモノマーが、マレイミド；Ｎ−フェニルマレイミド；Ｎ−ヘキシルマレイミド；Ｎ−ビニルフタルイミド；及びＮ−ビニルマレイミドから成る群から選択される、請求項１５に記載の印刷流体組成物。
【請求項１７】
前記Ｃモノマーが、
【化３４】
2002194252.tif 000009
〔式中、
Ｒ１＝Ｈ、ハロゲン、アルキル、アリール、置換アルキル、又は置換アリール；
Ｒ２＝直接結合、Ｏ、ＣＯ、ＮＨ又はＣＯＮＨ；
Ｒ３＝ＯＨ、（ＣＨ２ＣＨ２Ｏ）ｙＲ４、（ＣＨ２ＣＨ（ＣＨ３）Ｏ）ｙＲ４又は（ＣＨ２ＣＨ（Ｃ２Ｈ５）Ｏ）ｙＲ４、ＳＨ、（ＣＨ２ＣＨ２Ｓ）ｙＲ４、（ＣＨ２ＣＨ（ＣＨ３）Ｓ）ｙＲ４又は（ＣＨ２ＣＨ（Ｃ２Ｈ５）Ｓ）ｙＲ４；
ｙ＝１〜200；及び
Ｒ４＝アルキル、アリール、置換アルキル、又は置換アリール
である〕である、請求項２に記載の印刷流体組成物。
【請求項１８】
前記Ｃモノマーが、ポリ（エチレングリコール）メチルエーテルアクリレート（平均分子量404）；ポリ（エチレングリコール）メチルエーテルメタクリレート（平均分子量418）；ポリ（エチレングリコール）メチルエーテルメタクリレート（平均分子量2068）；ポリ（エチレングリコール）メチルエーテルアクリレート（平均分子量2054）；及びポリビニルアルコールから成る群から選択される、請求項１７に記載の印刷流体組成物。
【請求項１９】
前記Ｃモノマーが、
【化３５】
2002194252.tif 000010
〔式中、Ｒ１とＲ２は、−Ｈ、ハロゲン、アルキル、アリール、置換アルキル及び置換アリールから個々独立して選択される〕である、請求項２に記載の印刷流体組成物。
【請求項２０】
前記Ｃモノマーが、ビニルピロリドン；ビニル４−メチルピロリドン；及びビニル４−フェニルピロリドンから成る群から選択される、請求項１９に記載の印刷流体組成物。
【請求項２１】
前記Ｃモノマーが、
【化３６】
2002194252.tif 000011
〔式中、Ｒ１とＲ２は、Ｈ、ハロゲン、アルキル、アリール、置換アルキル及び置換アリールから個々独立して選択される〕である、請求項２に記載の印刷流体組成物。
【請求項２２】
前記Ｃモノマーが、ビニルイミダゾール；ビニル４−メチルイミダゾール；及びビニル４−フェニルイミダゾールから成る群から選択される、請求項２１に記載の印刷流体組成物。
【請求項２３】
前記Ｃモノマーが、
【化３７】
2002194252.tif 000012
〔式中、
Ｒ１は、Ｈ、ハロゲン、アルキル、アリール、置換アルキル、又は置換アリールであり；
Ｒ２とＲ３は、Ｈ、アルキル、アリール、置換アルキル及び置換アリールから個々独立して選択され；又はＲ２とＲ３は、脂肪族又は芳香族の何れかの環を形成している〕である、請求項２に記載の印刷流体組成物。
【請求項２４】
前記Ｃモノマーが、アクリルアミド；メタクリルアミド；Ｎ，Ｎ−ジメチルアクリルアミド；Ｎ−メチルアクリルアミド；Ｎ−メチルメタクリルアミド；アリールオキシピペリジン；及びＮ，Ｎ−ジエチルアクリルアミドから成る群から選択される、請求項２３に記載の印刷流体組成物。
【請求項２５】
前記Ｅモノマーが、
【化３８】
2002194252.tif 000013
〔式中、
Ｒ１＝Ｈ、ＣＯＯＨ、ＣＯＯＲ４；
Ｒ２＝ＣＯＯＨ、Ｈ、ハロゲン、アルキル、アリール、アルコキシル、置換アルキル、置換アリール、又は置換アルコキシル；
Ｒ３＝直接結合、アルキレン、アリーレン、置換アルキレン、又は置換アリーレン；
Ｒ４＝アルキル、アリール、置換アルキル、又は置換アリール
である〕である、請求項２に記載の印刷流体組成物。
【請求項２６】
前記Ｅモノマーが、アクリル酸；メタクリル酸；クロロメタクリル酸；マレイン酸；マレイン酸モノエチルエステル；クロトン酸；イタコン酸；及びイタコン酸モノエチルエステルから成る群から選択される、請求項２５に記載の印刷流体組成物。
【請求項２７】
前記Ｅモノマーが、
【化３９】
2002194252.tif 000014
〔式中、
Ｒ１は、アルキレン、アリーレン、置換アルキレン、置換アリーレン、又は−ＳＯ２；
Ｒ２とＲ３は、Ｈ、アルキル、アリール、置換アルキル、置換アリール、又は置換アルコキシルから個々独立して選択されるか、又はＲ２とＲ３は結合して脂肪族又は芳香族の何れかの環を形成している〕である、請求項２に記載の印刷流体組成物。
【請求項２８】
前記Ｅモノマーが、アリルアミン；Ｎ，Ｎ−ジエチルアリルアミン；及びビニルスルホアミドから成る群から選択される、請求項２７に記載の印刷流体組成物。
【請求項２９】
前記Ｅモノマーが、
【化４０】
2002194252.tif 000015
〔式中、
Ｒ１＝アルキレン、アリーレン、置換アルキレン、又は置換アリーレン；
ｙ＝１〜４；及び
Ｍｙ＋＝ＮＨ４＋、Ｌi＋、Ｎa＋、Ｋ＋、Ｃa２＋、Ｍg２＋、Al３＋、Ｔi４＋、トリエチルアンモニウム、ジエチルアンモニウム、ピリリジニウム
である〕である、請求項２に記載の印刷流体組成物。
【請求項３０】
前記Ｅモノマーが、アクリル酸ナトリウム；メタクリル酸ナトリウム；アクリル酸アンモニウム；及びメタクリル酸アンモニウムから成る群から選択される、請求項２９に記載の印刷流体組成物。
【請求項３１】
前記Ｅモノマーが、
【化４１】
2002194252.tif 000016
〔式中、
Ｒ１は、アルキレン、アリーレン、置換アルキレン、置換アリーレン、ＣＯＯ、又は窒素含有環式環；
Ｒ２、Ｒ３及びＲ４は、Ｈ、アルキル、アリール、アルコキシル、置換アルキル、置換アリール、又は置換アルコキシルから個々独立して選択され；
ｚは、１〜４であり；及び
Ｘは、ハロゲン、ＢＦ４、ＰＦ６、ＣlＯ４、ＳＣＮ、ＣＮＯ、ＣＮＳである〕である、請求項２に記載の印刷流体組成物。
【請求項３２】
前記Ｅモノマーが、アクリルアミドプロパントリエチルアンモニウムクロリド；メタクリルアミドプロパントリエチルアンモニウムクロリド；及びビニルピリジンヒドロクロリドから成る群から選択される、請求項３１に記載の印刷流体組成物。
【請求項３３】
前記Ｅモノマーが、
【化４２】
2002194252.tif 000017
〔式中、
Ｒ１＝Ｈ、アルキル、アリール、アルコキシル、置換アルキル、置換アリール、又は置換アルコキシ；
Ｒ２＝直接結合、アルキレン、アリーレン、置換アルキレン、又は置換アリーレン；
ｚ＝１〜４；及び
Ｍｚ＋＝ＮＨ４＋、Ｌi＋、Ｎa＋、Ｋ＋、Ｃa２＋、Ｍg２＋、Al３＋、Ｔi４＋、トリエチルアンモニウム、ジエチルアンモニウム、ピリリジニウム
である〕である、請求項２に記載の印刷流体組成物。
【請求項３４】
前記Ｅモノマーが、ビニルホスホン酸ナトリウム；及び１−メチルビニルホスホン酸ナトリウムから成る群から選択される、請求項３３に記載の印刷流体組成物。
【請求項３５】
前記Ｅモノマーが、
【化４３】
2002194252.tif 000018
〔式中、
Ｒ１＝Ｈ、アルキル、アリール、アルコキシル、置換アルキル、置換アリール、又は置換アルコキシル；
Ｒ２＝直接結合、−ＣＯＯＲ３、アリーレン、アルキレン又は−ＣＯＮＨＲ３；
Ｒ３＝アルキレン、アリーレン、置換アルキレン、置換アリーレン、又はフルオロアルキレン；
ｚ＝１〜４；及び
Ｍｚ＋＝ＮＨ４＋、Ｌi＋、Ｎa＋、Ｋ＋、Ｃa２＋、Ｍg２＋、Al３＋、Ｔi４＋
である〕である、請求項２に記載の印刷流体組成物。
【請求項３６】
前記Ｅモノマーが、ビニルスルホン酸ナトリウム；１−メチルビニルスルホン酸ナトリウム；スチレンスルホン酸ナトリウム；アクリルアミドプロパンスルホン酸ナトリウム；メタクリルアミドプロパンスルホン酸ナトリウム；及びビニルモルホリンスルホン酸ナトリウムから成る群から選択される、請求項３５に記載の印刷流体組成物。
【請求項３７】
前記Ｅモノマーが、スルホニウム塩；カルボニウム塩；ピリリニウム塩及びチオピリリニウム塩；及びテトラゾリウム塩から成る塩から選択される、請求項２に記載の印刷流体組成物。
【請求項３８】
前記スルホニウム塩が、
【化４４】
2002194252.tif 000019
〔式中、
Ｒ１＝Ｈ、ハロゲン、アルキル又はアリール；
Ｒ２＝ＣＯ、Ｏ；
Ｒ３＝直接結合、ＮＨ；
Ｒ４＝アルキル又はアリール；及び
Ｘ＝Ｃl、Ｂr、ＢＦ４、ＣlＯ４、Ｉ、又はＮＯ３
である〕である、請求項３７に記載の印刷流体組成物。
【請求項３９】
前記カルボニウム塩が、
【化４５】
2002194252.tif 000020
〔式中、
Ｒ１＝Ｈ、ハロゲン、アルキル又はアリール；
Ｒ２＝ＣＯ、Ｏ；
Ｒ３＝直接結合、ＮＨ、アルキレン又はアリーレン；
Ｒ４とＲ５は、アルキル又はアリールから個々独立して選択され；及び
Ｘ＝ＳｂＦ５、ＦＳＯ３
である〕である、請求項３７に記載の印刷流体組成物。
【請求項４０】
前記ピリリニウム塩及び前記チオピリリニウム塩が、
【化４６】
2002194252.tif 000021
〔式中、
Ｙ＝Ｏ又はＳ；
Ｒ１＝Ｈ、ハロゲン、アルキル又はアリール；
Ｒ２＝ＣＯ、Ｏ；
Ｒ３＝直接結合、ＮＨ、アルキレン又はアリーレン；
Ｘ＝Ｃl、Ｂr、Ｉ、ＣlＯ４、ＢＦ４
である〕である、請求項３７に記載の印刷流体組成物。
【請求項４１】
前記アクリル系コポリマーが、メタクリル酸アルキル、アクリル酸アルキル、メタクリル酸グリコール、アクリル酸グリコール、アルケニルカルボキシル酸、スチレン、及びそれらの組合せから成る群から選択されるアクリル系モノマーの重合によって調製される混合物である、請求項１に記載の印刷流体組成物。
【請求項４２】
前記メタクリル酸アルキルが、メタクリル酸メチル、メタクリル酸エチル、メタクリル酸プロピル、メタクリル酸ブチル、メタクリル酸ペンチル、メタクリル酸ヘキシル、メタクリル酸ヘプチル、メタクリル酸オクチル及びそれらの組合せから成る群から選択される、請求項４１に記載の印刷流体組成物。
【請求項４３】
前記アクリル酸アルキルが、アクリル酸メチル、アクリル酸エチル、アクリル酸プロピル、アクリル酸ブチル、アクリル酸ペンチル、アクリル酸ヘキシル、アクリル酸ヘプチル、アクリル酸オクチル及びそれらの組合せから成る群から選択される、請求項４１に記載の印刷流体組成物。
【請求項４４】
前記メタクリル酸グリコールが、メタクリル酸のポリエチレングリコールとのエステル、メタクリル酸のメトキシポリエチレングリコールとのエステル、メタクリル酸のポリプロピレングリコールとのエステル、メタクリル酸のメトキシポリプロピレングリコールとのエステル及びそれらの組合せから成る群から選択される、請求項４１に記載の印刷流体組成物。
【請求項４５】
前記アクリル酸グリコールが、アクリル酸のポリエチレングリコールとのエステル、アクリル酸のメトキシポリエチレングリコールとのエステル、アクリル酸のポリプロピレングリコールとのエステル、アクリル酸のメトキシポリプロピレングリコールとのエステル及びそれらの組合せから成る群から選択される、請求項４１に記載の印刷流体組成物。
【請求項４６】
前記アルケニルカルボキシル酸が、イタコン酸、アクリル酸、メタクリル酸、及び無水マレイン酸から誘導されたマレイン酸、マレイン酸の半酸(half acid)及びそれらの組合せから成る群から選択される、請求項４１に記載の印刷流体組成物。
【請求項４７】
前記アクリル系モノマーの重合が、過硫酸カリウム、過硫酸アンモニウム、過硫酸ナトリウム及び水溶性の有機アゾ開始剤によって開始される、請求項４１に記載の印刷流体組成物。
【請求項４８】
前記アクリル系モノマーの重合が、界面活性剤の存在下において開始される、請求項４１に記載の印刷流体組成物。
【請求項４９】
前記界面活性剤が、アルキルホスフェート、ジアルキルホスフェート及びそれらの混合物から成る群から選択される、請求項４８に記載の印刷流体組成物。
【請求項５０】
前記アルキルホスフェートが、アルキルエチレングリコールホスフェート及びアルキルポリエチレングリコールホスフェートから成る群から選択される、請求項４９に記載の印刷流体組成物。
【請求項５１】
前記アクリル系モノマーが、30〜35重量％のメタクリル酸アルキルである、請求項４１に記載の印刷流体組成物。
【請求項５２】
前記アクリル系モノマーが、10〜15重量％のメタクリル酸グリコールである、請求項４１に記載の印刷流体組成物。
【請求項５３】
前記アクリル系モノマーが、５〜20重量％のアルケニルカルボキシル酸である、請求項４１に記載の印刷流体組成物。
【請求項５４】
前記アクリル系モノマーが、アルカリ性ｐＨの水溶液に可溶である、請求項４１に記載の印刷流体組成物。
【請求項５５】
前記アクリル系モノマーが、疎水性材料から成るコーティングを備える媒体上にある前記印刷流体組成物で印刷された画像の上に前記透明な熱転写オーバーコートを適用する時、前記透明な熱転写オーバーコートが指爪で軽く引っ掻かれた場合にも前記媒体から分離することのないような量で前記印刷流体組成物中に存在する、請求項４１に記載の印刷流体組成物。
【請求項５６】
前記アクリル系モノマーが、前記印刷流体組成物の１〜20重量％である、請求項４１に記載の印刷流体組成物。
【請求項５７】
前記印刷流体組成物が、インクである、請求項１に記載の印刷流体組成物。
【請求項５８】
前記媒体を被覆する親水性材料が、ゼラチン、ポリビニルアルコール及び膨潤性材料から成る群から選択される、請求項１に記載の印刷流体組成物。
【請求項５９】
前記親水性材料が、ゼラチン材料である、請求項５８に記載の印刷流体組成物。
【請求項６０】
印刷流体組成物中に接着促進剤を使用し、親水性材料被覆媒体に対する透明な熱転写オーバーコートの接着性を改善する方法であって、
(a)  請求項１から５９の何れか１項に記載のアクリル系コポリマー添加剤含有印刷流体組成物を親水性材料被覆媒体上に印刷するステップと、
(b)  前記ステップ(a)で印刷された前記親水性材料被覆媒体に透明な熱転写オーバーコートを適用するステップと、
を包含し、前記印刷流体組成物中の前記アクリル系コポリマーが、前記印刷流体組成物で印刷された画像上に適用される前記透明な熱転写オーバーコートの接着を促進するのに十分な量で存在する、方法。
【手続補正２】
【補正対象書類名】明細書
【補正対象項目名】００１６
【補正方法】変更
【補正の内容】
【００１６】
コア／シェルポリマーは周知である。そのようなポリマーは、典型的には、親水性部分と疎水性部分とを有し、外側の「シェル」によって囲まれた内側の「コア」から成るラテックス粒子形態を含んで成る。コア／シェルポリマーは、普通、水に不溶性であるが、コア／シェルポリマーとの結合後、水中で安定な分散物を生成するような顔料などの分子又は粒子を分散させるのに通常使用される。ポリマーの疎水性部分が水不溶性分子と結合する時にカプセル化が生起し、そしてポリマーの親水性部分が水で分散する。
【手続補正３】
【補正対象書類名】明細書
【補正対象項目名】００４１
【補正方法】変更
【補正の内容】
【００４１】
疎水性のＡ部分は、当該コポリマーを、Ａ部分を有する他のコポリマー分子とフィルムを形成するのに十分なＴｇを有するようにし得る。このフィルム形成は、乾燥（水の排除）の結果として生起する。
【手続補正４】
【補正対象書類名】明細書
【補正対象項目名】００４７
【補正方法】変更
【補正の内容】
【００４７】
本発明のコポリマー（群）は、単量体成分を乳化し、次いで、水中でフリーラジカル重合を実行することにより調製される。フリーラジカル重合は、フリーラジカル開始剤を用いて実施する。約0.001〜10重量％の濃度の開始剤が全モノマー系に採用される。適当なフリーラジカル開始剤の例には、これらに限定されるものではないが、過硫酸アンモニウム、過硫酸カリウム、過酸化水素、過酸化ベンゾイル、アゾビスイソブチロニトリル、TRIGONOX 21及びPERKADOX 16が包含される。可能な一実施態様では、得られるコポリマーはランダムコポリマーである。他の可能な実施態様では、得られるコポリマーはブロックコポリマーである。
【手続補正５】
【補正対象書類名】明細書
【補正対象項目名】００４８
【補正方法】変更
【補正の内容】
【００４８】
コポリマー（群）は又、従来の縮合技術によって調製できることは、当業者には理解されるであろう。コポリマーから一旦フィルムが形成され、且つ周囲の条件下に於いて脱水されると、フィルムは本質的に水に対して不浸透性となり、コポリマーは水中に再分散しなくなる。もし、コポリマー又はコポリマー／界面活性剤システムが顔料粒子と結合され、又、コポリマーあるいはコポリマー／界面活性剤システムを有する顔料が、紙などの表面上に堆積されるならば、顔料粒子はその表面上のフィルム内部又はフィルム下に捕捉され、従って、水及び環境溶媒の影響から保護される。
【手続補正６】
【補正対象書類名】明細書
【補正対象項目名】００８１
【補正方法】変更
【補正の内容】
【００８１】
上述のように、Ｃ部分は任意の親水性成分である。Ｃ部分は、一般式(C1)を有するポリ（エチレングリコール）単位、一般式(C2)を有するビニルピロリドン類、一般式(C3)を有するビニルイミダゾール類及び一般式(C4)を有するアクリルアミド類などの多様なモノマー群から選択され、それらの全ては重合して水溶性ポリマーを形成する。
【手続補正７】
【補正対象書類名】明細書
【補正対象項目名】０１３５
【補正方法】変更
【補正の内容】
【０１３５】
【実施例】
実施例１
＜印刷流体添加剤の調製＞
印刷流体添加剤の１実施例（ポリマーＡ）は、分子量調節剤（チオグリコール酸イソオクチル、IOTG）及び界面活性剤(Rhodafac RS 710)の存在下で、４つのアクリル系モノマー：メタクリル酸メチル(MMA)、アクリル酸−ｎ−ヘキシル(HA)、メトキシポリ（エチレングリコール 350）メタクリレート(MPEG(350)MA)、及びアクリル酸(AA)を、開始剤に過硫酸カリウムを用いて重合させることによって調製した。該組成物におけるモノマーの比率は、32/46/12/10：MMA/HA/MPEG(350)MA/AAであった。KOHで中和する前、添加剤は110nmの粒径と20Kの分子量を有するラテックスであった。該添加剤は、pH8.5で完全に溶解した。